(57)【特許請求の範囲】
【請求項１】
複数の半導体片を含む第一懸濁液を提供する第一ステップと、
前記第一懸濁液の複数の前記半導体片を基板の表面に沈積させる第二ステップと、
複数のカーボンナノチューブを含む第二懸濁液を提供する第三ステップと、
前記第二懸濁液の複数の前記カーボンナノチューブを、複数の前記半導体片が沈積した前記基板の表面に沈積させて、カーボンナノチューブ複合膜を形成する第四ステップと、
を含むことを特徴とするカーボンナノチューブ複合膜の製造方法。
【請求項２】
複数のカーボンナノチューブと、複数の半導体片と、を含むカーボンナノチューブ複合膜であって、
複数の前記半導体片は複数の前記カーボンナノチューブに均一に分布していて、複数の前記半導体片及び複数の前記カーボンナノチューブは相互に連接して、導電ネットを形成して、
前記半導体片は複数の半導体分子層からなる層状構造体であり、且つ前記半導体分子層の層数は１〜２０層であり、
前記半導体片の面積は０．１μｍ２〜５μｍ２であり、前記半導体片の厚さは２ｎｍ〜２０ｎｍであることを特徴とするカーボンナノチューブ複合膜。
【請求項３】
半導体層と、ソース電極と、ドレイン電極と、絶縁層と、ゲート電極と、を含む薄膜トランジスタにおいて、
前記半導体層、前記ソース電極及び前記ドレイン電極は前記絶縁層の一つの表面に設置され、
前記ソース電極及び前記ドレイン電極は間隔をあけて設置され、且つ前記半導体層とそれぞれ電気的に接続され、
前記ゲート電極は前記絶縁層によって、前記半導体層、前記ソース電極及び前記ドレイン電極とそれぞれ間隔をあけて電気的に絶縁されて設置され、
前記半導体層はカーボンナノチューブ複合膜を含み、
前記カーボンナノチューブ複合膜は、複数のカーボンナノチューブと、複数の半導体片と、を含み、
複数の前記半導体片は複数の前記カーボンナノチューブに均一に分布して、複数の前記半導体片及び複数の前記カーボンナノチューブは相互に連接して、導電ネットを形成して、
前記半導体片は複数の半導体分子層からなる層状構造体であり、且つ前記半導体分子層の層数は１〜２０層であり、
前記半導体片の面積は０．１μｍ２〜５μｍ２であり、前記半導体片の厚さは２ｎｍ〜２０ｎｍであることを特徴とする薄膜トランジスタ。
【発明の詳細な説明】
【技術分野】
【０００１】
本発明は、カーボンナノチューブ複合膜、その製造方法、及びそれを利用した薄膜トランジスタに関し、特に半導体型を呈するカーボンナノチューブ複合膜、その製造方法、及びそれを利用した薄膜トランジスタに関する。
【背景技術】
【０００２】
カーボンナノチューブの研究が発展し続けており、カーボンナノチューブの応用が広く注目されている。例えば、カーボンナノチューブは半導体型を有するものもあるので、薄膜電子部品（例えば、薄膜トランジスタ）に応用できる。
【０００３】
ＣＶＤ（化学気相堆積）法によって形成されるカーボンナノチューブは混合型カーボンナノチューブである。混合型カーボンナノチューブ中において、１／３のカーボンナノチューブは金属型を呈するので、混合型カーボンナノチューブを半導体材料として直接に薄膜電子部品に応用できない。そのため、カーボンナノチューブを半導体材料として薄膜電子部品に応用するために、金属型カーボンナノチューブを化学分離法によって除去する必要がある。しかし、化学分離法の工程は複雑であり、且つ得られる薄膜電子部品の品質は化学分離の純度に大きく関係している。
ことを妨害する。
【先行技術文献】
【特許文献】
【０００４】
【特許文献１】特開２００９−１８４９０８号公報
【発明の概要】
【発明が解決しようとする課題】
【０００５】
従って、前記課題を解決するために、本発明は半導体型を呈するカーボンナノチューブ複合膜及びその製造方法を提供する。
【課題を解決するための手段】
【０００６】
本発明のカーボンナノチューブ複合膜の製造方法は、複数の半導体片を含む第一懸濁液を提供する第一ステップと、前記第一懸濁液の複数の前記半導体片を基板の表面に沈積させる第二ステップと、複数のカーボンナノチューブを含む第二懸濁液を提供する第三ステップと、前記第二懸濁液の複数の前記カーボンナノチューブを、複数の前記半導体片が沈積した前記基板の表面に沈積させて、カーボンナノチューブ複合膜を形成する第四ステップと、を含むことを特徴とする。
【０００７】
本発明のカーボンナノチューブ複合膜は、複数のカーボンナノチューブと、複数の半導体片と、を含み、複数の前記半導体片は複数の前記カーボンナノチューブに均一に分布して、複数の前記半導体片及び複数の前記カーボンナノチューブは相互に連接して、導電ネットを形成して、前記半導体片は複数の半導体分子層からなる層状構造体であり、且つ前記半導体分子層の層数は１〜２０層であり、前記半導体片の面積は０．１μｍ２〜５μｍ２であり、前記半導体片の厚さは２ｎｍ〜２０ｎｍである。
【０００８】
本発明の薄膜トランジスタは、半導体層と、ソース電極と、ドレイン電極と、絶縁層と、ゲート電極と、を含み、前記半導体層、前記ソース電極及び前記ドレイン電極は前記絶縁層の一つの表面に設置され、前記ソース電極及び前記ドレイン電極は間隔をあけて設置され、且つ前記半導体層とそれぞれ電気的に接続され、前記ゲート電極は前記絶縁層によって、前記半導体層、前記ソース電極及び前記ドレイン電極とそれぞれ間隔をあけて電気的に絶縁されて設置され、前記半導体層はカーボンナノチューブ複合膜を含み、前記カーボンナノチューブ複合膜は、複数のカーボンナノチューブと、複数の半導体片と、を含み、複数の前記半導体片は複数の前記カーボンナノチューブに均一に分布して、複数の前記半導体片及び複数の前記カーボンナノチューブは相互に連接して、導電ネットを形成して、前記半導体片は複数の半導体分子層からなる層状構造体であり、且つ前記半導体分子層の層数は１〜２０層であり、前記半導体片の面積は０．１μｍ２〜５μｍ２であり、前記半導体片の厚さは２ｎｍ〜２０ｎｍである。
【発明の効果】
【０００９】
従来の技術と比べて、本発明のカーボンナノチューブ複合膜の製造方法は以下の優れた有利な効果を有する。第一に、半導体片を沈積させた後、カーボンナノチューブを沈積させる方法によって、カーボンナノチューブ複合膜を形成する。これにより、半導体片及びカーボンナノチューブは基板の表面にそれぞれ均一に分布して、導電ネットを形成できる。第一懸濁液及び第二懸濁液を混合した後において、半導体片及びカーボンナノチューブは凝集することを防止し、又は、半導体片及びカーボンナノチューブは同時に基板の表面に沈積させる場合に、半導体片及びカーボンナノチューブの質量が異なり、沈積の速度が異なるので、半導体片及びカーボンナノチューブが基板の表面に不均一に分布して、導電ネットを形成できないことを防止し、又は、カーボンナノチューブを沈積させた後、半導体片を沈積させる方法を採用する場合に、半導体片が導電プロセスに寄与しないことを防止する。第二に、カーボンナノチューブ及び半導体片の質量比率を制御することによって、異なる半導体型を呈するカーボンナノチューブ複合膜を獲得できる。第三に、素子の単極性によって、カーボンナノチューブに、Ｐ型或いはＮ型の半導体片をドーピングすることを選択できる。
【００１０】
本発明のカーボンナノチューブ複合膜は以下の優れた有利な効果を有する。カーボンナノチューブ複合膜において、複数のカーボンナノチューブが複数の半導体片によって連接するので、複数のカーボンナノチューブは半導体片を介して導電ネットを形成し、キャリアが流れることができる。半導体片はカーボンナノチューブの金属型を抑え、カーボンナノチューブ複合膜に優れた半導体型を呈させる。
【００１１】
本発明の薄膜トランジスタは以下の優れた有利な効果を有する。第一に、複数のカーボンナノチューブが複数の半導体片によって連接するので、複数のカーボンナノチューブは半導体片を介して導電ネットを形成し、半導体片はカーボンナノチューブの金属型を抑え、カーボンナノチューブ複合膜が優れた半導体型を呈させる。第二に、Ｐ型半導体片或いはＮ型の半導体片を採用することによって、Ｐ型薄膜トランジスタ或いはＮ型薄膜トランジスタを形成できる。
【図面の簡単な説明】
【００１２】
【図１】本発明の実施形態１に係るカーボンナノチューブ複合膜の構造図である。
【図２】図１のカーボンナノチューブ複合膜の走査型電子顕微鏡写真である。
【図３】本発明の実施形態１に係る半導体片の透過型電子顕微鏡写真である。
【図４】本発明の実施形態２に係るカーボンナノチューブ複合膜製造方法の工程図である。
【図５】本発明の実施形態３に係る薄膜トランジスタの構造の断面図である。
【図６】半導体比率が９５％であるカーボンナノチューブが形成されるカーボンナノチューブ複合膜を半導体層としての実施形態３の薄膜トランジスタの電子転移特性を示すテストパターンである。
【図７】半導体比率が２／３であるカーボンナノチューブが形成されるカーボンナノチューブ複合膜を半導体層としての実施形態３の薄膜トランジスタの電子転移特性を示すテストパターンである。
【図８】本発明の実施形態４に係る薄膜トランジスタの製造方法の工程図である。
【発明を実施するための形態】
【００１３】
以下、図面を参照して、本発明の実施形態について説明する。
【００１４】
（実施形態１）
図１を参照すると、本発明の実施形態１はカーボンナノチューブ複合膜１０を提供する。カーボンナノチューブ複合膜１０は複数のカーボンナノチューブ１１及び複数の半導体片１２を含む。複数の半導体片１２は複数のカーボンナノチューブ１１に均一に分布する。カーボンナノチューブ複合膜１０は基板１３に支持されることができる。
【００１５】
図２を参照すると、複数のカーボンナノチューブ１１は基板１３の表面に乱雑に分布する。複数の半導体片１２は、複数のカーボンナノチューブ１１と接触する。具体的には、複数の半導体片１２は一つのカーボンナノチューブの表面に存在し、或いは隣接する二つのカーボンナノチューブの間隙に存在してもよい。隣接する二つのカーボンナノチューブは半導体片１２によって、電気的に接続される。複数のカーボンナノチューブ１１及び複数の半導体片１２は相互に連接され、導電ネットが形成される。
【００１６】
複数のカーボンナノチューブ１１は、相互に間隔をあけて設置されてもよく、相互に絡み合って設置されてもよく、或いは相互に重って設置されてもよい。隣接する二つのカーボンナノチューブが相互に間隔をあけて設置される場合、半導体片１２は、相互に間隔のあいた隣接する二つのカーボンナノチューブの間に分散され、且つ隣接する二つのカーボンナノチューブと接触する。即ち、相互に間隔のあいたカーボンナノチューブは半導体片１２によって、電気的に接続され導電ネットが形成される。カーボンナノチューブ複合膜１０の両端に電圧を印加する場合、相互に間隔のあいたカーボンナノチューブは半導体片１２によって、電気的に接続されるので、カーボンナノチューブ１１及び半導体片１２は同時に導電され、導電ネットが形成される。半導体片１２がカーボンナノチューブ１１と接触し、電気的に接続されることを実現しさせすれば、カーボンナノチューブ１１が半導体片１２と接触する面積については特に制限がない。
【００１７】
半導体片１２がカーボンナノチューブ１１と接触することは、半導体片１２がカーボンナノチューブ１１の少なくともの一部と重なり、連続的な導電ネットを形成することを指す。カーボンナノチューブ複合膜１０は複数の連続的な導電ネットを含むことができる。該複数の連続的な導電ネットは、複数の半導体片１２が複数のカーボンナノチューブ１１の一部に重って形成される。図２を示すように、複数の半導体片１２が隣接するカーボンナノチューブ１１と相互に重なり、曲線形或いは直線形を呈する複数の連続的な導電ネットが形成される。
【００１８】
カーボンナノチューブ１１の分布密度は、５本／μｍ２〜１５本／μｍ２である。これにより、連続的な導電ネットを形成するのに十分な数量のカーボンナノチューブ１１を保証できる。複数の半導体片１２はカーボンナノチューブ複合膜１０の面積の３０％〜５０％を占める。具体的には、半導体片１２の分布密度は５個／μｍ２〜１０個／μｍ２である。これにより、半導体片１２の数量が少な過ぎて、半導体片１２が隣接して間隔の空いたカーボンナノチューブを連接できなくなることを防止し、且つカーボンナノチューブ複合膜１０において、カーボンナノチューブが導電の主体となることを保証する。本実施形態において、カーボンナノチューブ１１の分布密度は５本／μｍ２〜１０本／μｍ２であり、複数の半導体片１２はカーボンナノチューブ複合膜１０の面積の３０％〜５０％を占め、半導体片１２の分布密度は５個／μｍ２〜７個／μｍ２である。
【００１９】
半導体片１２の材料は、遷移金属硫化物、遷移金属酸化物及び非金属窒化物の何れか一種である。例えば、ＭｏＳ２、ＷＳ２、ＷＳｅ２、ＷＴｅ２、ＢＮ、ＭｎＯ２、ＺｎＯ、ＭｏＳｅ２、ＭｏＴｅ２、ＴａＳｅ２、ＮｉＴｅ２、Ｂｉ２Ｔｅ３などである。その中で、Ｐ型半導体材料は、ＷＳ２、ＷＳｅ２、ＷＴｅ２の何れか一種であり、Ｎ型半導体材料は、ＭｏＳ２、ＢＮ、ＭｎＯ２、ＺｎＯ、ＭｏＴｅ２、の何れか一種である。Ｐ型半導体材料がカーボンナノチューブ１１に分布する場合、Ｐ型のカーボンナノチューブ複合膜１０を形成でき、Ｎ型半導体材料がカーボンナノチューブ１１に分布する場合、Ｎ型のカーボンナノチューブ複合膜１０を形成できる。
【００２０】
半導体片１２の形状は制限されず、三角形、四角形に似た形状、多角形に似た形状或いは不規則な形状である。図３を参照すると、半導体片１２は厚さが薄く、且つ面積が大きい半導体片である。半導体片１２の面積は０．１μｍ２〜５μｍ２であり、好ましくは、０．１μｍ２〜３μｍ２である。半導体片１２の厚さは２ｎｍ〜２０ｎｍであり、好ましくは、２ｍｍ〜１０ｍｍである。半導体片１２は数百層の分子層を有する層状半導体材料を剥離して得る片状構造体である。半導体片１２の面積及び厚さの比率が大きいので、薄片状構造体を呈する。好ましくは、半導体片１２の面積及び厚さの比率は３×１０５ｎｍ２〜４×１０５ｎｍ２である。これにより、半導体片１２は十分の厚さ及び広さを有し、相互に間隔のあいたカーボンナノチューブ１１を連接できる。具体的には、半導体片１２は少ない半導体分子層を有する層状構造体である。半導体分子層は一つの半導体分子の単層構造であり、その厚さは一つの分子の厚さである。半導体片１２の半導体分子層の層数は１〜１００層であり、好ましくは、１〜２０層である。半導体片１２の半導体分子層が少ないので、半導体片１２の厚さがカーボンナノチューブ１１の直径と基本的に同じであり、得られるカーボンナノチューブ複合膜１０が、厚さの均一なナノスケールの薄膜構造体となる。カーボンナノチューブ複合膜１０が薄膜トランジスタ１０に応用される際、半導体片１２が少ない半導体分子層を有するので、ゲート電極１０５が容易に制御され、優れた感度を有する。
【００２１】
本実施形態において、半導体片１２の材料はＭｏＳ２であり、ＭｏＳ２はＳｉｇｍａ会社が生産する純度９０％以上の粉末である。半導体片１２の形状は四角形に似た形状であり、半導体片１２の面積は０．１μｍ２〜３μｍ２であり、半導体片１２の半導体分子層の層数は約１０層であり、半導体片１２の半導体分子層の厚さは約７ｎｍである。
【００２２】
カーボンナノチューブ１１は、純半導体型カーボンナノチューブ、或いは金属型カーボンナノチューブ、或いはそれらが組み合わさって形成される混合型カーボンナノチューブである。カーボンナノチューブ１１が混合型カーボンナノチューブである場合、混合型カーボンナノチューブにおける半導体型カーボンナノチューブの比率はカーボンナノチューブ１１が全体として半導体型を呈することを保証すれば良い。その中で、混合型カーボンナノチューブにおける半導体型カーボンナノチューブの比率は６６．７％以上であり、例えば、６６．７％、９０％、９５％、９８％の何れか一種である。具体的には、ＣＶＤ（化学気相堆積）法によって、半導体型カーボンナノチューブ及び金属型カーボンナノチューブを含む混合型カーボンナノチューブを直接成長させることができる。直接成長する混合型カーボンナノチューブにおいて、半導体型カーボンナノチューブ及び金属型カーボンナノチューブの比率は２：１であるので、混合型カーボンナノチューブにおいて、半導体型カーボンナノチューブの比率は約６６．７％であり、該混合型カーボンナノチューブは全体として半導体型を呈する。或いは、化学分離法によって、全部の金属型カーボンナノチューブを除去し、純半導体型カーボンナノチューブを獲得できる。或いは、化学分離法によって、一部の金属型カーボンナノチューブを除去し、異なる比率の半導体型カーボンナノチューブを獲得できる。好ましくは、混合型カーボンナノチューブにおける半導体型カーボンナノチューブの比率は６６．７％以上である。カーボンナノチューブは単層カーボンナノチューブであり、カーボンナノチューブの直径は５ｎｍより小さく、好ましくは、２ｎｍより小さい。
【００２３】
カーボンナノチューブ複合膜１０における複数のカーボンナノチューブ１１は、基板１３の表面と平行である。即ち、カーボンナノチューブ１１は軸方向に沿って配列され、その軸方向が基板１３の表面と平行である。カーボンナノチューブ１１の長さは５μｍより大きく、好ましくは、１０μｍより大きい。複数のカーボンナノチューブ１１は不規則に分布する。一部のカーボンナノチューブ１１は分子間力によって、相互に引き付けられて設置され、相互に絡み合って設置され、或いは相互に重ねって設置され、相互に間隔のあいたカーボンナノチューブ１１は半導体片１２によって連接されるので、カーボンナノチューブ複合膜１０はネット構造を呈する。カーボンナノチューブ複合膜１０は優れた強靭さを有し、複数の微孔を有する。微孔の孔径は５０ｎｍより小さい。カーボンナノチューブ複合膜１０が複数の微孔を有するので、カーボンナノチューブ複合膜１０の透光性が優れる。カーボンナノチューブ複合膜１０の厚さは２ｎｍ〜１０ｎｍである。
【００２４】
本実施形態において、カーボンナノチューブ１１の直径は約３ｎｍであり、カーボンナノチューブ複合膜１０の厚さは５ｎｍである。
【００２５】
カーボンナノチューブ１１が純半導体型カーボンナノチューブである場合、相互に間隔のあいたカーボンナノチューブ１１が半導体片１２によって連接されるので、複数のカーボンナノチューブ１１は半導体片１２を介して導電ネットを形成し、キャリアが流れることができる。カーボンナノチューブ１１が混合型カーボンナノチューブである場合、半導体片１２はカーボンナノチューブ１１の金属型を抑え、カーボンナノチューブ複合膜１０に優れた半導体型を呈させる。必要に応じて、異なる比率の半導体型カーボンナノチューブを採用して、半導体片１２と複合し、異なる半導体型を呈するカーボンナノチューブ複合膜１０を形成ことができ、或いは、カーボンナノチューブ１１及び半導体片１２の質量比率を制御して、異なる半導体型を呈するカーボンナノチューブ複合膜１０を得ることができる。これにより、カーボンナノチューブ複合膜１０を電子部品に応用することが有利になる。
【００２６】
（実施形態２）
図４を参照すると、本発明の実施形態２はカーボンナノチューブ複合膜１０の製造方法を提供する。カーボンナノチューブ複合膜１０の製造方法は、複数の半導体片１２を含む第一懸濁液を提供するステップ（Ｓ１１）と、第一懸濁液における複数の半導体片１２を基板１３の表面に沈積させるステップ（Ｓ１２）と、複数のカーボンナノチューブ１１を含む第二懸濁液を提供するステップ（Ｓ１３）と、第二懸濁液における複数のカーボンナノチューブ１１を、複数の半導体片１２が沈積した基板１３の表面に沈積させて、カーボンナノチューブ複合膜１０を形成するステップ（Ｓ１４）と、含む。
【００２７】
複数の半導体片１２を含む第一懸濁液を提供する方法は、半導体材料を提供するステップであって、該半導体材料は層状構造体である、ステップ（Ｓ１１１）と、半導体材料を第一溶剤と混合し、且つ超音波によって処理し、複数の半導体片１２を含む懸濁液を得るステップであって、各半導体片１２は複数の半導体分子層からなる層状構造体であり、半導体分子層の層数は１〜２０層である、ステップ（Ｓ１１２）と、含む。
【００２８】
ステップ（Ｓ１１１）においては、半導体材料は数百層以上の複数の半導体分子層を含む層状構造体である。半導体材料は遷移金属化合物、遷移金属硫化物、遷移金属窒化物、及びそれらの組み合わせの何れかの一種である。半導体材料は、例えば、ＭｏＳ２、ＷＳ２、ＷＳｅ２、ＷＴｅ２、ＢＮ、ＭｎＯ２、ＺｎＯ、ＭｏＳｅ２、ＭｏＴｅ２、ＴａＳｅ２、ＮｉＴｅ２、Ｂｉ２Ｔｅ３などである。本実施形態において、半導体材料はＭｏＳ２である。
【００２９】
ステップ（Ｓ１１２）においては、半導体材料を第一溶剤と混合して、超音波によって処理し、半導体分子層の層数が少ない半導体片１２を得る。具体的には、超音波の作用によって、第一溶剤で微気泡を振動させ続け、音響強度が特定の値に達する際、気泡が迅速に膨張して、迅速につぶれる。この工程において、気泡がつぶれる瞬間に衝突波が発生し、気泡の周りに大きい圧力が発生し、衝突波の相互作用（ｒｅｃｉｐｒｏｃａｌ  ａｃｔｉｏｎ）によって、半導体材料の分子層が剥離され、分子層の層数が少ない半導体片１２が得られる。
【００３０】
第一溶剤は、水酸基或いはカルボニル基などの極性基を含む溶剤であり、その極性は強く、誘電定数は大きい。第一溶剤は、例えば、水、エタノール、Ｎ−メチルピロリドン（Ｎ−ｍｅｔｈｙｌ  ｐｙｒｒｏｌｉｄｏｎｅ）、アセトン、クロロホルム、テトラヒドロフランの中の何れか一種である。極性基を含む第一溶剤を採用するので、極性基の作用によって、半導体材料の分子層の間における作用力が弱くなり、隣接する分子層が容易に剥離される。半導体材料と第一溶剤との混合比の例は１ｇ／２００ｍＬ〜１ｇ／４０ｍＬであり、例えば、１ｇ／１００ｍＬ、１ｇ／５０ｍＬ、１ｇ／３０ｍＬである。超音波出力は３００ワット〜６００ワットであり、超音波によって処理する時間は５〜２４時間である。本実施形態において、半導体材料と第一溶剤との混合比例は１ｇ／３０ｍＬであり、第一溶剤はＮ−メチルピロリドンであり、超音波出力は３００ワットであり、超音波によって処理する時間は８時間である。
【００３１】
更に、複数の半導体片１２を含む第一懸濁液を遠心ろ過できる。これにより、分子層の層数が多い半導体材料を除去し、分子層の層数が少ない半導体材料は、分子層の層数が少なく、重さが小さいので、懸濁液の中部或いは上部に存在する。
【００３２】
ステップ（Ｓ１２）においては、基板１３はカーボンナノチューブ複合膜１０を支持する表面を有する。基板１２の材料は制限されず、例えば、ガラス、石英、セラミック、ダイヤモンド及びシリコンなどの硬性材料、又はプラスチック及び樹脂などの柔軟性材料である。本実施形態において、基板１２の材料は、シリコンである。カーボンナノチューブ複合膜１０が基板１３の表面に良く貼り付くようにするために、基板１３の表面を前処理し、基板１３の表面に極性基を備えさせる。極性基は水酸基、アミノ基或いはカルボニル基の何れか一種である。
【００３３】
本実施形態において、基板１３の表面を前処理する方法は以下のステップを含む。まず、過酸化水素及び水酸化アンモニウムの混合液によって、基板１３を親水化処理し、基板１３の表面に水酸基を備えさせる。次いで、親水化処理した基板１３を、有機溶剤によって処理する。有機溶剤はアミノプロピルトリエトキシシラン（ＡＰＴＥＳ）溶液である。基板１３の表面における水酸基はアミノプロピルトリエトキシシラン溶液と良く結合でき、アミノプロピルトリエトキシシランにおけるアミノ基はカーボンナノチューブ１１と良く結合できるので、カーボンナノチューブ１１は基板１３の表面と迅速に且つ固く貼り付けられる。
【００３４】
第一懸濁液における複数の半導体片１２を基板１３の表面に物理的に沈積する。具体的には、まず、基板１３を容器の底部に置き、次いで、第一懸濁液を容器の内部に置き、最後に、特定の時間にわたって静置すると、半導体片１２が重力の作用で、基板１３の表面に徐々に沈積する。第一懸濁液の沈積する時間は５時間〜２４時間である。本実施例において、第一懸濁液の沈積時間は１０時間である。
【００３５】
更に、半導体片１２が沈積した基板１３を、容器から取り出し、且つ乾燥し、分子間力によって半導体片１２を基板１３の表面と良く結合させる。
【００３６】
ステップ（Ｓ１３）においては、複数のカーボンナノチューブ１１を含む第二懸濁液の形成方法は、複数のカーボンナノチューブ１１が第二懸濁液に均一に分散することを保証できればよく、例えば、撹拌法、超音波分散法、或いはそれらの組み合わせである。具体的には、特定の質量のカーボンナノチューブ１１が特定の体積の第二溶剤に入れた後、超音波によって特定の時間にわたって処理し、カーボンナノチューブ１１を均一に分散させる。超音波出力は３００ワット〜６００ワットであり、超音波によって処理する時間は３０分間〜３時間である。カーボンナノチューブ１１はＣＶＤ（化学気相堆積）法によって混合型単層カーボンナノチューブを直接に成長でき、或いは、更に化学分離法によって混合型単層カーボンナノチューブを形成し、或いは化学分離法によって純単層カーボンナノチューブを形成する。前記方法から得られるカーボンナノチューブ１１における半導体型カーボンナノチューブの比率は６６．７％より大きければよい。これにより、カーボンナノチューブ１１は全体として半導体型を呈する。
【００３７】
第二溶剤は、カーボンナノチューブ１１と反応しなく、懸濁液を形成できることを保証できればよい。好ましくは、第二溶剤は、水、エタノール、Ｎ−メチルピロリドン（Ｎ−ｍｅｔｈｙｌ  ｐｙｒｒｏｌｉｄｏｎｅ）、アセトン、クロロホルム及びテトラヒドロフランの中の何れか一種である。第二溶剤が水酸基或いはカルボニル基などの極性基を含むので、その極性は強く、誘電定数は大きい。第二溶剤は第二溶剤と同じでもよいし、同じでなくてもよい。カーボンナノチューブ１１が第二溶剤との混合比の例は１ｇ／２００ｍＬ〜１ｇ／４０ｍＬであり、例えば、１ｇ／１００ｍＬ、１ｇ／５０ｍＬ。ステップ（Ｓ１３）における第二懸濁液のおけるカーボンナノチューブ１１の質量と、ステップ（Ｓ１１）における第一懸濁液のおける半導体片１２の質量との比の値は１：１０００〜１：３０００である。これにより、半導体片１２の数量が小さい場合、半導体片１２が隣接して間隔のあいたカーボンナノチューブを連接できないことを防止して、且つカーボンナノチューブ複合膜１０において、カーボンナノチューブが導電の主体となることを保証する。
【００３８】
本実施形態において、超音波によって、カーボンナノチューブ１１をＮ−メチルピロリドンに均一に分散する。カーボンナノチューブ１１はＣＶＤ（化学気相堆積）法によって直接に成長した単層カーボンナノチューブである。カーボンナノチューブ１１がＮ−メチルピロリドンとの混合比率は１ｇ／３０ｍＬである。第二懸濁液のおけるカーボンナノチューブ１１と第一懸濁液のおける半導体片１２の質量比値は１：１０００である。
【００３９】
ステップ（Ｓ１４）においては、カーボンナノチューブ１１を沈積させるステップは、具体的には、まず、半導体片１２が沈積した基板１３を容器の底部に置き、次いで、第二懸濁液を容器の内部に置き、最後に、特定の時間にわたって静置すると、カーボンナノチューブ１１が重力の作用で、基板１３の表面に存在している極性基の作用で、基板１２の表面に徐々に沈積し、カーボンナノチューブ複合膜１０を形成する。図２を参照すると、半導体片１２が均一に第一懸濁液に分布して、カーボンナノチューブ１１が均一に第二懸濁液に分布するので、カーボンナノチューブ複合膜１０において、半導体片１２はカーボンナノチューブ１１に均一に分布する。隣接して間隔のあいた二つのカーボンナノチューブ１１は半導体片１２によって連接される。即ち、カーボンナノチューブ１１は半導体片１２と相互に連接し、カーボンナノチューブ１１及び半導体片１２は同時に導電プロセスに寄与する。第二懸濁液の沈積する時間は２０分間〜２時間である。本実施形態において、第二懸濁液の沈積時間は３時間である。
【００４０】
ステップ（Ｓ１４）において、カーボンナノチューブ複合膜１０を形成した後、更に、カーボンナノチューブ複合膜１０を乾燥するステップを有してもよい。具体的には、カーボンナノチューブ複合膜１０を基板１３と共に容器から取り出した後、カーボンナノチューブ複合膜１０の基板１３と接触する表面の反対面における溶液、及びカーボンナノチューブ複合膜１０と基板１３との間における溶液を揮発させる。カーボンナノチューブ複合膜１０と基板１３との間における溶液が揮発した後、カーボンナノチューブ複合膜１０は基板１３の表面に緊密に貼り付く。
【００４１】
カーボンナノチューブ複合膜１０の製造方法は以下の優れる点を有する。第一に、半導体片１２を沈積させた後、カーボンナノチューブ１１を沈積させる方法によって、カーボンナノチューブ複合膜１０を形成する。これにより、半導体片１２及びカーボンナノチューブ１１は基板１３の表面にそれぞれ均一に分布して、導電ネットを形成できる。第一懸濁液及び第二懸濁液を混合した後、半導体片１２及びカーボンナノチューブ１１が凝集することを防止し、且つ半導体片１２及びカーボンナノチューブ１１が同時に基板１３の表面に沈積させる場合に、半導体片１２及びカーボンナノチューブ１１の質量が異なり、沈積の速度が異なるので、半導体片１２及びカーボンナノチューブ１１が基板１３の表面に不均一に分布して、導電ネットを形成できないことを防止し、カーボンナノチューブ１１を沈積させた後、半導体片１２を沈積する方法を採用する場合に、半導体片１２が導電プロセスに寄与しないことを防止する。第二に、カーボンナノチューブ１１及び半導体片１２の質量比率を制御することによって、異なる半導体型を呈するカーボンナノチューブ複合膜１０を獲得できる。第三に、素子の単極性によって、カーボンナノチューブ１１に、Ｐ型或いはＮ型の半導体片１２をドーピングすることを選択できる。
【００４２】
（実施形態３）
図５を参照すると、本発明の実施形態３は薄膜トランジスタ１００を提供する。本発明の薄膜トランジスタ１００は、トップゲート型バイポーラ薄膜トランジスタである。薄膜トランジスタ１００は、半導体層１０１と、ソース電極１０２と、ドレイン電極１０３と、絶縁層１０４と、ゲート電極１０５と、を含む。半導体層１０１、ソース電極１０２及びドレイン電極１０３は絶縁層１０４の一つの表面に設置される。ソース電極１０２及びドレイン電極１０３は間隔をあけて設置され、且つ半導体層１０１とそれぞれ電気的に接続される。ゲート電極１０５は絶縁層１０４によって、半導体層１０１、ソース電極１０２及びドレイン電極１０３とそれぞれ間隔をあけて電気的に絶縁されて設置される。薄膜トランジスタ１０は、絶縁基板１１０の一つの表面に設置されることができる。
【００４３】
ゲート電極１０５は絶縁基板１１０の表面に設置される。絶縁層１０４はゲート電極１０５の絶縁基板１１０と接触する表面の反対面に設置される。ソース電極１０２及びドレイン電極１０３は絶縁層１０４のゲート電極１０５と接触する表面の反対面に設置され、且つ絶縁層１０４によってゲート電極１０５と電気的に絶縁されて設置される。半導体層１０１は絶縁層１０４の表面に設置され、且つソース電極１０２及びドレイン電極１０３が被覆される。ソース電極１０２及びドレイン電極１０３の間における半導体層１０１はチャネル領域１０１０が形成される。
【００４４】
半導体層１０１はカーボンナノチューブ複合膜１０を含む。カーボンナノチューブ複合膜１０は半導体層１０１の表面と平行である。半導体層１０１において、ソース電極１０２及びドレイン電極１０３の近くのカーボンナノチューブ複合膜は、ソース電極１０２及びドレイン電極１０３とそれぞれ接触し、ソース電極１０２とドレイン電極１０３との間に、導電通路を形成する。
【００４５】
異なる半導体片１２を採用する場合、異なるカーボンナノチューブ複合膜１０が得られ、異なる薄膜トランジスタ１００が得られる。具体的には、Ｐ型の半導体片１２を採用する場合、カーボンナノチューブ複合膜１０はＰ型であり、薄膜トランジスタ１００はＰ型の単極性を呈し、Ｎ型の半導体片１２を採用する場合、カーボンナノチューブ複合膜１０はＮ型であり、薄膜トランジスタ１００はＮ型の単極性を呈する。例えば、半導体片１２がＰ型のＷＳ２、ＷＳｅ２、ＷＴｅ２の何れか一種である場合、空気に露出されるカーボンナノチューブはＰ型半導体を呈し、得られるカーボンナノチューブ複合膜１０はＰ型半導体を呈する。半導体片１２がＮ型のＭｏＳ２、ＢＮ、ＭｎＯ２、ＺｎＯ、ＭｏＳｅ２の何れか一種である場合、得られるカーボンナノチューブ複合膜１０はＮ型半導体を呈するために、カーボンナノチューブ複合膜１０の表面にＨｆＯ２層を設置することでき、カーボンナノチューブが空気に露出されることを防止する。
【００４６】
異なる半導体比率のカーボンナノチューブを採用する場合、得られるカーボンナノチューブ複合膜１０は異なる半導体型を呈する。図６を参照すると、半導体比率が９５％であるカーボンナノチューブを採用する場合、得られるカーボンナノチューブ複合膜１０の電流オン・オフ比は１０４より大きく、論理素子に適する。半導体比率が２／３であるカーボンナノチューブを採用する場合、得られるカーボンナノチューブ複合膜１０の飽和電流が１０Ａより大きく、通電容量が強く、パワー素子に適する。
【００４７】
更に、カーボンナノチューブ１１及び半導体片１２の混合比率を制御し、異なる半導体型を呈するカーボンナノチューブ複合膜１０を獲得できる。例えば、半導体片１２としてＭｏＳ２を採用し、カーボンナノチューブ１１の質量比率が高い場合、得られるカーボンナノチューブ複合膜１０の通電容量が強く、パワー素子に適する。ＭｏＳ２の質量比率が高い場合、得られるカーボンナノチューブ複合膜１０の電流オン・オフ比は大きく、論理素子に適する。
【００４８】
本実施形態において、カーボンナノチューブ１１及び半導体片１２の質量比率は１：１０００であり、半導体片１２がＭｏＳ２からなり、半導体片１２の形状は四角形に似た形状であり、半導体片１２の面積は０．１μｍ２〜３μｍ２であり、半導体片１２の半導体分子層の層数は約１０層であり、半導体片１２の半導体分子層の厚さは約７ｎｍであり、カーボンナノチューブ１１の直径は３ｎｍであり、カーボンナノチューブ複合膜１０の厚さは５ｎｍである。
【００４９】
絶縁層１０４の材料は、例えば、酸化アルミニウム、窒化ケイ素、及び酸化ケイ素などの硬性材料、又はベンゾシクロブテン（ＢＣＢ）、ポリオキシエチレン、ポリエステル及びアクリル樹脂などの柔軟性材料である。絶縁層１０４の厚さは１０ｎｍ〜１００ｎｍである。本実施形態において、絶縁層１１０の材料は、酸化アルミニウムであり、絶縁層１０４の厚さは４０ｎｍである。
【００５０】
ソース電極１０２、ドレイン電極１０３及びゲート電極１０５は導電材料からなる。好ましくは、ソース電極１０２、ドレイン電極１０３及びゲート電極１０５は導電性フィルムである。導電性フィルムの厚さは０．５ｎｍ〜１００μｍである。導電性フィルムの材料は、金属であり、例えば、アルミニウム、銅、タングステン、モリブデン、金、チタン、ネオジム、パラジウム、またはセシウムである。更に、ソース電極１０２、ドレイン電極１０３及びゲート電極１０５はカーボンナノチューブ層からなることができる。本実施例において、ソース電極１０２、ドレイン電極１０３及びゲート電極１０５は金からなり、その厚さは５０ｎｍである。
【００５１】
絶縁基板１１０の材料は、例えば、ガラス、石英、セラミック、ダイヤモンド及びシリコンなどの硬性材料、又はプラスチック及び樹脂などの柔軟性材料である。本実施形態において、絶縁基板１１０の材料はシリコンからなる。該絶縁基板１１０は、薄膜トランジスタ１００を支持するために用いられる。更に、絶縁基板１１０は大面積の集積回路の基板を選択できる。且つ複数の薄膜トランジスタ１００は、所定のルール又はパターンで絶縁基板１１０の表面に集積され、薄膜トランジスタパネル又は薄膜トランジスタ半導体素子を形成できる。
【００５２】
薄膜トランジスタ１００はトップゲート型バイポーラ薄膜トランジスタでもよい。
【００５３】
薄膜トランジスタ１００を使用する際、ソース電極１０２を接地して、ドレイン電極１０３に電圧Ｖｄｓを印加し、ゲート電極１０５に電圧Ｖｇを印加する。ゲート電極１０５に特定の正電圧或いは負電圧を印加する際、ゲート電極１０５と対応するチャネル領域１０１０の部分に電場が生じ、ゲート電極１０５と隣接するチャネル領域１０１０の表面にはキャリアが生じる。カーボンナノチューブ１１及び半導体片１２が導電ネットを形成するので、キャリアは特定の値に蓄積すると、ソース電極１０２とドレイン電極１０３との間に、電流が流れることができる。
【００５４】
（実施形態４）
図８を参照すると、本実施形態は薄膜トランジスタ１００の製造方法を提供する。薄膜トランジスタ１００の製造方法は、絶縁基板１１０を提供し、絶縁基板１１０の表面にカーボンナノチューブ複合膜１０を沈積させるステップであって、該カーボンナノチューブ複合膜１０が複数のカーボンナノチューブ１１及び複数の半導体片１２を含み、複数のカーボンナノチューブ１１及び複数の半導体片１２は相互に連接して導電ネットを形成する、ステップ（Ｓ２１）と、カーボンナノチューブ複合膜１０の表面に、相互に間隔のあいたソース電極１０２及びドレイン電極１０３を設置するステップ（Ｓ２２）と、カーボンナノチューブ複合膜１０、ソース電極１０２及びドレイン電極１０３が絶縁基板１１０と接触する表面の反対面に絶縁層１０４を設置するステップ（Ｓ２３）と、絶縁層１０４のカーボンナノチューブ複合膜１０と接触する表面の反対面にゲート電極１０５を設置するステップ（Ｓ２４）と、含む。
【００５５】
ステップ（Ｓ２１）において、絶縁基板１１０の表面にカーボンナノチューブ複合膜１０を沈積させる方法は、複数の半導体片１２を含む第一懸濁液を提供するステップ（Ｓ２１１）と、第一懸濁液における複数の半導体片１２を絶縁基板１１０の表面に沈積させるステップ（Ｓ２１２）と、複数のカーボンナノチューブ１１を含む第二懸濁液を提供するステップ（Ｓ２１３）と、第二懸濁液における複数のカーボンナノチューブ１１を、複数の半導体片１２が沈積した絶縁基板１１０の表面に沈積し、カーボンナノチューブ複合膜１０を形成するステップ（Ｓ２１４）と、含む。
【００５６】
ステップ（Ｓ２１１）からステップ（Ｓ２１４）のステップは、第二実施形態におけるステップ（Ｓ１１）からステップ（Ｓ１４）のステップと同じである。
【００５７】
本実施例において、超音波によって、半導体片１２をＮ−メチルピロリドンに均一に分散する。半導体片１２はＭｏＳ２からなる。超音波出力は３００ワットであり、超音波によって処理する時間は８時間であり、半導体片１２を沈積させる時間は１０時間である。超音波によって、カーボンナノチューブ１１をＮ−メチルピロリドンに均一に分散する。カーボンナノチューブ１１を沈積させる時間は３０分間である。カーボンナノチューブ１１はＣＶＤ（化学気相堆積）法によって直接に成長させた単層カーボンナノチューブであり、カーボンナノチューブ１１と半導体片１２の質量比の値は１：１０００である。
【００５８】
絶縁基板１１０はカーボンナノチューブ複合膜１０を支持する表面を有する。本実施形態において、絶縁基板１１０はシリコンからなる。カーボンナノチューブ複合膜１０が絶縁基板１１０の表面に良く貼り付くようにするために、絶縁基板１１０の表面を前処理することができる。絶縁基板１１０の表面を前処理する方法は第二実施形態のステップ（Ｓ１２）における基板１３の表面を前処理する方法と同じである。
【００５９】
ステップ（Ｓ２２）において、スクリーン印刷法、マグネトロン・スパッタ法、気相堆積法或いは原子層エピタキシーによって、ソース電極１０２及びドレイン電極１０３を形成する。具体的には、複数の孔を有するマスクによって、相互に間隔のあいたソース電極１０２及びドレイン電極１０３を一度に形成する。或いは、連続的な導電膜を形成した後、プラズマ・エッチング、レーザー・エッチング、ウェットエッチングによって、導電膜をパターン化し、相互に間隔をあけるソース電極１０２及びドレイン電極１０３を形成する。本実施形態において、気相堆積法によって、カーボンナノチューブ複合膜１０の表面にクロムを堆積させて、ソース電極１０２及びドレイン電極１０３を形成する。
【００６０】
ステップ（Ｓ２３）において、マグネトロン・スパッタ法、気相堆積法或いは原子層エピタキシーによって、絶縁層１０４を形成する。本実施形態において、原子層エピタキシーによって、絶縁層１０４を形成する。絶縁層１０４の材料は酸化アルミニウムからなり、絶縁層１０４の厚さは１００ｎｍである。
【００６１】
ステップ（Ｓ２４）において、マグネトロン・スパッタ法、気相堆積法或いは原子層エピタキシー（Ａｔｏｍｉｃ  ｌａｙｅｒ  ｄｅｐｏｓｉｔｉｏｎ）によって、絶縁層１０４の半導体層１０１と接触する表面の反対面に、ゲート電極１０５を形成する。更に、シルクスクリーン印刷法によって、絶縁層１０４の半導体層１０１と接触する表面の反対面に、導電ペーストをコーティングして、ゲート電極１０５を形成する。本実施例において、気相堆積法によって、絶縁層１０４の半導体層１０１と接触する表面の反対面に、金属を堆積してゲート電極１０５を形成する。 
【符号の説明】
【００６２】
１０          カーボンナノチューブ複合膜
１１          カーボンナノチューブ
１２          半導体片
１３          基板
１００        薄膜トランジスタ
１０１        半導体層
１０２        ソース電極
１０３        ドレイン電極
１０４        絶縁層
１０５        ゲート電極
１１０        絶縁基板
１０１０      チャネル領域
【図１】
0005903463.tif 000002
【図４】
0005903463.tif 000003
【図５】
0005903463.tif 000004
【図６】
0005903463.tif 000005
【図７】
0005903463.tif 000006
【図８】
0005903463.tif 000007
【図２】
0005903463.tif 000008
【図３】
0005903463.tif 000009